이 실시 양태 에서 , 소결 활성 은 실리콘 함량 을 조절 하 는 것 에 의해 탄소 함량 을 상이 하 게 하 여 조절 되 지 않 았 다 . 제 2 종류 의 분말 로부터 제작 되 고 64 시간 동안 가열 하 여 제작 한 작업 부품 은 2 조각 으로 잘랐 다 . 소결 활성 의 결과 이 긴 하 지만 , 다양 한 탄소 함량 의 2 개 부분 에 대해 충분히 상이 하 다 . 다른 탄소 및 실리콘 함량 에 대해 달성 된 소결 밀도 와 조합 된 이 들 결과 는 표 10 에 요약 되 어 있 고 또 예 를 들 어 표 13 의 1 내지 3 은 증가 된 탄소 함량 에 대해 실리콘 함량 이 감소 되 어야 함 을 나타낸다 .